(57)【要約】【課題】予め水に膨潤した粘土に、次に無機電解質を添加、混合することによってアルコールのような極性有機溶剤中で分散、増粘することができるゲル状粘土、その製造方法及び極性有機溶剤に分散させた粘土の組成を提供する。【解決手段】水にて膨潤した粘土に、塩、塩基、酸の１種又は２種以上の混合物からなる無機電解質を添加、混合することによってアルコールのような極性有機溶剤中で分散、増粘することができるゲル状粘土を得る。また、このゲル状粘土を含有してなる極性有機溶剤用増粘剤を得る。さらに、上記ゲル状粘土を、上記極性有機溶剤に分散させた粘土組成物を得る。【特許請求の範囲】
【請求項１】
予め水で粘土を膨潤させた後に、無機電解質を添加、混合してなるゲル状粘土。
【請求項２】
請求項１に記載の粘土が、ベントナイト、モンモリロナイト、バイデライト、へクトライト、サポナイト、スチブンサイト、ソーコナイト、ノントロナイト等のスメクタイト系粘土、または、バーミキュライト、ハロイサイト、膨潤性マイカなどの天然粘土又は合成粘土若しくはこれらの混合物からなるゲル状粘土。
【請求項３】
請求項１に記載の水の添加量が、粘土に対し１００重量％〜５０００重量％、好ましくは３００重量％〜１０００重量％であるゲル状粘土。
【請求項４】
請求項１に記載の無機電解質が、塩、塩基、酸の１種又は２種以上の混合物であるゲル状粘土。
【請求項５】
請求項４に記載の塩が、塩化アルミニウム、塩化バリウム、塩化カルシウム、塩化カリウム、塩化リチウム、塩化マグネシウム、塩化アンモニウム、塩化ナトリウム、硝酸アルミニウム、硝酸バリウム、硝酸カルシウム、硝酸カリウム、硝酸リチウム、硝酸マグネシウム、硝酸アンモニウム、硝酸ナトリウム、硫酸アルミニウム、硫酸バリウム、硫酸カルシウム、硫酸カリウム、硫酸リチウム、硫酸マグネシウム、硫酸アンモニウム、硫酸ナトリウム、炭酸カルシウム、炭酸カリウム、炭酸リチウム、炭酸マグネシウム、炭酸水素アンモニウム、炭酸ナトリウム、燐酸カリウム、燐酸ナトリウムのいずれかであるゲル状粘土。
【請求項６】
請求項４に記載の塩基が、水酸化カリウム、水酸化リチウム、水酸化ナトリウム、水酸化バリウム、水酸化カルシウムのいずれかであるゲル状粘土。
【請求項７】
請求項４に記載の酸が、塩酸、フッ化水素、硝酸、硫酸、燐酸のいずれかであるゲル状粘土。
【請求項８】
請求項１乃至請求項７のいずれかに記載の無機電解質の添加量が、粘土に対し０．１〜５０重量％、好ましくは５〜２５重量％であるゲル状粘土。
【請求項９】
請求項１に記載のゲル状粘土が、予め水で膨潤させた粘土に、無機電解質を添加、混合することで生成されることを特徴とするゲル状粘土の製造方法。
【請求項１０】
請求項１乃至請求項８のいずれかに記載のゲル状粘土を含有してなる極性有機溶剤用増粘剤。
【請求項１１】
請求項１０に記載の極性有機溶剤用増粘剤は、メタノール、エタノール、プロパノール等の低級１価アルコール類、エチレングリコール、プロピレングリコール、トリメチレングリコール、１．３- ブチレングリコール、ぺンタメチレングリコール、ジエチレングリコール、ポリエチレングリコール等の２価アルコール類、グリセリン等の３価アルコール類、Ｎ，Ｎ−ジメチルホルムアミド等のアミド類、アセトン、メチルエチルケトン、メチルイソブチルケトン等のケトン類、酢酸エチルのようなエステル類、メチルセロソルブ、エチルセロソルブ等のセロソルブ類、メチルカルビトール、エチルカルビトール等のカルビトール類、Ｎ−メチル- ２-ピロリジノンであることを特徴とする極性有機溶剤用増粘剤。
【請求項１２】
請求項１乃至請求項８のいずれかに記載のゲル状粘土を、請求項１１に記載の極性有機溶剤に分散させてなる粘土組成物。
【発明の詳細な説明】
【技術分野】
【０００１】
本発明は、アルコールのような極性有機溶剤中（本明細書では、段落番号「００３９」で挙げたものをいう。以下同じ。）で分散し、増粘剤として有用なゲル状粘土及びゲル状粘土の製造方法並びにゲル状粘土で生成されてなる極性有機溶剤及び極性有機溶剤中で分散し増粘させてなるゲル状粘土組成物に関する。
【背景技術】
【０００２】
粘土は天然に大量に産出され比較的安価な無機材料であり、古くから農耕、土木、建築、陶磁器材料等として広く利用されてきた。粘土、特にスメクタイトの代表的な粘土鉱物であるモンモリロナイトは、１ｎｍの薄いアルミノシリケートからなる板状結晶が積み重なった層状構造を形成しており、水中でその層状結晶構造の層間に水が挿入（インターカレート）して膨潤し、また、各種化学物質を吸着、イオン交換する等、無機物質としては特異な多機能を有しているため、今日、種々な工業分野で、例えば、鋳物における石英砂の粘結剤、土木におけるレオロジー性、泥壁形成性および潤滑性付与剤、農薬におけるキャリアー剤、塗料、印刷インキにおけるチキソトロピック剤および増粘剤、化粧品における乳化剤、油吸着剤、廃棄物処分における遮水材、食品における清澄剤として汎用されており、また、最近ではプラスチックにおける機能性フィラー材等、化学工業に利用される等、その使用分野は多岐に渡っている。
【０００３】
モンモリロナイトの結晶層面はマイナスの永久層電荷を帯びているため、その電荷を補償するために、結晶層間には交換性の Na＋、K＋のようなアルカリ金属や Ca2＋、 Mg2＋のようなアルカリ土類金属の交換性陽イオンが、水分子を水和した状態で存在している。無水状態でのモンモリロナイトの結晶同士の間隔は９．８Åであるが、水と接触すると層間の交換性陽イオンに水分子が次々に水和するため、その間隔は４０Å以上に増加しオスモチック膨潤を示す。更に水中で分散させた後、静置すると、マイナスの電荷を有する結晶層表面とプラスに帯電する結晶端面がお互いに引き合い、立体的な会合構造（カードハウス構造）を形成することによって増粘し、構造粘性（チキソトロピー性）を発現するため、水系の増粘剤、垂れ防止剤、顔料の沈降防止剤等に利用されている。また、水以外でモンモリロナイトをオスモチック膨潤させる有機溶剤としては、ホルムアミド、N−メチルホルムアミドが知られている。しかし、メタノール、エタノール、エチレングリコールのようなアルコールではオスモチック膨潤を示さない。これはアルコールの持つ水酸基の酸素原子が交換性陽イオンと配位結合するとともに、水酸基の水素原子がアルミノシリケートの結晶層表面の酸素原子と水素結合（R−O−H…O−Si）して安定な構造を形成するため、アルコールの層間へのインターカレートが制限されるためと考えられている。このため、モンモリロナイト水分散液中にアルコールが混入されると、アルコール濃度の増加とともに粘性が低下し、アルコール１００％中でのモンモリロナイト分散液中ではモンモリロナイトは全く膨潤せず、凝集、沈殿するため工業的な利用は出来なかった。
【０００４】
ところで、有機溶剤中で分散、増粘する粘土としては、モンモリロナイトを有機カチオン、通常は脂肪ニトリルから生成されるジメチルジアルキルアンモニム塩のような第４級アンモニウムイオンと反応させた有機粘土がある。有機溶剤中で有機粘土は、結晶層表面に吸着している第４級アンモニウムイオンの持つ長鎖アルキル基やベンゼン環に有機溶剤が溶剤和することによって層間に有機溶剤がインターカレートし、層間が広がりオスモチック膨潤する。しかし、有機粘土の分散、増粘可能な有機溶剤は、石油系炭化水素類やベンゼン、トルエン、キシレンのような比較的低極性の有機溶剤であり、アルコール、ケトンのような誘電率の高い極性有機溶剤中では分散、増粘しにくい。これは第４級アンモニウムイオンの長鎖アルキル基と極性有機溶剤との相溶性が異なるため、長鎖アルキル基との溶剤和がしにくいためと考えられる。また、アルコールのような水酸基を持つ極性有機溶剤は、上述したように、その水酸基の水素原子がモンモリロナイトのアルミノシリケートの結晶層表面の酸素原子との水素結合により、極性有機溶剤の更なる層間へのインターカレートが制限され、その膨潤性は低下する。このような理由のため、有機粘土は、極性有機溶剤中では分散、増粘しにくい。そこで、極性有機溶剤中で分散、増粘する有機粘土として特許文献１では、ひま−脂肪族プロピルアミドベンジルアルキルアンモニウム化合物とスメクタイト型粘土との反応生成物が、特許文献２では、スメクタイト型の粘土鉱物をジ（低級アルキル）アリールキル（高級アルコール）アンモニウム化合物及びジ（低級アルキル）ジ（高級アルコール）アンモニウム化合物の混合物で処理し、この混合物を乾燥固体１ Kg当たり少なくとも１００ KJのエネルギーで高速剪断混合した有機粘土が、特許文献３では、スメクタイト型粘土の層間にトリオクチルメチルアンモニウムイオンを導入し、極性有機溶剤に親和性を有する粘土有機複合体が、特許文献４では、膨潤性層状ケイ酸塩の層間に酸化エチレンを付加した第４級アンモニウムイオンを導入した粘土有機複合体等が提案されている。しかし、極性有機溶剤に相溶性の良い官能基を持った上記第４級アンモニムイオンを修飾した有機粘土は、極性有機溶剤中で分散はするものの、有機粘土を１０重量％以上添加しないと増粘性が発現せず、数％の添加量ではほとんど粘性の増加は見られない。また、親水基等を有する第４級アンモニウムイオンであるため有機粘土の製造工程中での脱水作業が困難で、価格的にも高いため工業的に使用しにくい、という問題を有していた。
【０００５】
【特許文献１】特開公昭５４−１４３８１号公報
【０００６】
【特許文献２】特開公昭６２−４６９１７号公報
【０００７】
【特許文献３】特開公平５−１６３０１４号公報
【０００８】
【特許文献４】特開公平６−２８７０１４号公報
【０００９】
また、上記従来の粘土及び有機粘土では、アルコールのような極性有機溶剤中で全く分散せず、凝集、沈殿してしまう。さらに、極性有機溶剤に相溶性の良い官能基を持った第４級アンモニムイオンを修飾した有機粘土は、極性有機溶剤中で分散はするが１０重量％以上添加しないと増粘性が発現しにくいため、増粘剤としての機能を発揮することができず、極性有機溶剤中で増粘する材料が求められていた。
【発明の開示】
【発明が解決しようとする課題】
【００１０】
このため本発明者は、粘土及び有機粘土に様々な化合物を複合してアルコールのような極性有機溶剤の増粘剤として有用な材料開発の検討を行ってきた。具体的には、粘土に親水性有機ポリマーを複合してそのレオロジー特性を評価したところ、親水性有機ポリマーを複合するとアルコール中での増粘性は発現するが、チキソトロピー性が低いために比重の大きい顔料、砥粒等の沈降防止効果は十分ではなく、また、温度の上昇や高剪断による分散処理により粘性の低下が生じた。更に石油系炭化水素類や低極性の有機溶剤中で有機粘土の分散剤及び会合促進剤として、使用する用途の系の中に少量添加されているメタノール、エタノール、プロピレンカーボネートのような極性活性剤では、極性有機溶剤中でのその効果は全くみられなかった。このため、極性有機溶剤における有機粘土の新規な分散剤及び会合促進剤の探索のために各種化合物、例えば、水、ホルムアミドのようなアルコールよりも更に極性の高い溶剤や様々なカチオン系、アニオン系、ノニオン系の界面活性剤等を添加、混合してレオロジー特性の確認を行ったが、その増粘性の発現は見られなかった。
【００１１】
従来よりＮａＣｌのような無機電解質は、アルコールと同様に、粘土の水への膨潤性を低下させ、凝集、沈殿を促進する材料と考えられ、粘土にとって無機電解質は一種の配合禁種の材料であった。本発明者は、長年誠意研究を重ねた結果、予め水に膨潤させた粘土に、膨潤を阻害すると考えられていた無機電解質を添加、混合したゲル状粘土がアルコールのような極性有機溶剤中で分散し、増粘することを見出した。
【００１２】
加えて、本発明者らは、上記増粘性の課題を解決すべく鋭意研究したところ、予め水にて膨潤した粘土に、無機電解質を添加、混合したゲル状粘土がアルコールのような極性有機溶剤中で分散、増粘することを見出した。
【００１３】
本発明は、かかる知見に基づき創案されたものであって、その目的とするところは、今まで使用できなかったアルコールのような極性有機溶剤中で数重量％の添加で分散、増粘し、チキソトロピー性を発現させることで、極性有機溶剤のレオロジーコントロール剤として期待でき、しかも、コスト的に安価で製造できるので工業に使用可能であり、さらには、熱に対する分解がなく、環境に対する影響が少ないゲル状粘土及びゲル状粘土の製造方法並びにゲル状粘土で生成されてなる極性有機溶剤及び極性有機溶剤中で分散し増粘させたゲル状粘土組成物を提供しようとするものである。
【課題を解決するための手段】
【００１４】
上記目的を達成するため、請求項１に記載の発明は、予め水で粘土を膨潤させた後に、無機電解質を添加、混合して生成されたゲル状粘土を特徴とする。
【００１５】
請求項２に記載の発明は、請求項１に記載の粘土を、ベントナイト、モンモリロナイト、バイデライト、へクトライト、サポナイト、スチブンサイト、ソーコナイト、ノントロナイト等のスメクタイト系粘土、または、バーミキュライト、ハロイサイト、膨潤性マイカなどの天然粘土又は合成粘土若しくはこれらの混合物から生成したことを特徴とする。
【００１６】
請求項３に記載の発明は、請求項１に記載の水の添加量が、粘土に対し１００重量％〜５０００重量％、好ましくは３００重量％〜１０００重量％であることを特徴とする。
【００１７】
請求項４に記載の発明は、請求項１に記載の無機電解質が、塩、塩基、酸の１種又は２種以上の混合物であることを特徴とする。
【００１８】
請求項５に記載の発明は、請求項４に記載の塩が、塩化アルミニウム、塩化バリウム、塩化カルシウム、塩化カリウム、塩化リチウム、塩化マグネシウム、塩化アンモニウム、塩化ナトリウム、硝酸アルミニウム、硝酸バリウム、硝酸カルシウム、硝酸カリウム、硝酸リチウム、硝酸マグネシウム、硝酸アンモニウム、硝酸ナトリウム、硫酸アルミニウム、硫酸バリウム、硫酸カルシウム、硫酸カリウム、硫酸リチウム、硫酸マグネシウム、硫酸アンモニウム、硫酸ナトリウム、炭酸カルシウム、炭酸カリウム、炭酸リチウム、炭酸マグネシウム、炭酸水素アンモニウム、炭酸ナトリウム、燐酸カリウム、燐酸ナトリウムであることを特徴とする。
【００１９】
請求項６に記載の発明は、請求項４に記載の塩基が、水酸化カリウム、水酸化リチウム、水酸化ナトリウム、水酸化バリウム、水酸化カルシウムであることを特徴とする。
【００２０】
請求項７に記載の発明は、請求項４に記載の酸が、塩酸、フッ化水素、硝酸、硫酸、燐酸であることを特徴とする。
【００２１】
請求項８に記載の発明は、請求項１乃至請求項７のいずれかに記載の無機電解質の添加量が、粘土に対し０．１〜５０重量％、好ましくは５〜２５重量％であることを特徴とする。
【００２２】
請求項９に記載の発明は、請求項１に記載のゲル状粘土が、予め水で膨潤させた粘土に、無機電解質を添加、混合することで生成されることを特徴とするゲル状粘土の製造方法である。
【００２３】
請求項１０に記載の発明は、請求項１乃至請求項８のいずれかに記載のゲル状粘土を含有してなる極性有機溶剤用増粘剤であるを特徴とする。この請求項１０に記載の極性有機溶剤用増粘剤は、請求項１１に記載したように、メタノール、エタノール、プロパノール等の低級１価アルコール類、エチレングリコール、プロピレングリコール、トリメチレングリコール、１．３ -ブチレングリコール、ぺンタメチレングリコール、ジエチレングリコール、ポリエチレングリコール等の２価アルコール類、グリセリン等の３価アルコール類、Ｎ，Ｎ−ジメチルホルムアミド等のアミド類、アセトン、メチルエチルケトン、メチルイソブチルケトン等のケトン類、酢酸エチルのようなエステル類、メチルセロソルブ、エチルセロソルブ等のセロソルブ類、メチルカルビトール、エチルカルビトール等のカルビトール類、Ｎ−メチル-２-ピロリジノン等であることを特徴とする。
【００２４】
請求項１２に記載の発明は、請求項１乃至請求項８のいずれかに記載の粘土を、請求項１１に記載の極性有機溶剤に分散させた粘土組成物であることを特徴とする。
【発明の効果】
【００２５】
本発明によれば、従来の粘土及び有機粘土では、今まで使用できなかったアルコールのような極性有機溶剤中で数重量％の添加で分散、増粘し、チキソトロピー性を発現するため、極性有機溶剤のレオロジーコントロール剤として期待できる。
【００２６】
また、特殊な有機物を複合しておらず、単に水と粘土を混合して膨潤した粘土に、無機電解質を添加、混合すれば良いためコスト的に安価で製造できる。
【００２７】
更には、成分が無機物である粘土、電解質であるため熱に対する分解がなく、環境に対する影響が少ない等の幾多の優れた効果が得られる。
【発明を実施するための最良の形態】
【００２８】
以下に示す発明の実施例１に基づいてこの発明を詳細に説明する。
【実施例１】
【００２９】
以下に示す発明の実施例１に基づいてこの発明を詳細に説明する。本発明の実施に当たっては、先ず、定法により粘土の重量に対して水を１００重量％〜５０００重量％、好ましくは３００重量％〜１０００重量％添加、混合して膨潤した粘土を生成する。
【００３０】
次に、水にて膨潤した粘土に粘土の固形分量に対して０．１〜５０重量％、好ましくは５〜２５重量％の無機電解質を添加、混合したゲル状粘土を得る。
【００３１】
ここで、本発明に使用できる粘土としては、ベントナイト、モンモリロナイト、バイデライト、へクトライト、サポナイト、スチブンサイト、ソーコナイト、ノントロナイト等のスメクタイト系粘土の他、バーミキュライト、ハロイサイト、膨潤性マイカなどの天然粘土や合成粘土或はこれらの混合物があげられる。
【００３２】
上記水の添加量は、その添加量が少ないと無機電解質の溶解性が低下して溶解できなかった無機電解質が残存し、アルコールのような極性有機溶剤中での増粘性は低下する。一方、水の添加量が多いとゲル状粘土中の粘土の固形分が少なくなるため、極性有機溶剤中でのゲル状粘土のある程度の濃度を得るためにゲル状粘土の添加量を増加しなければならず、容積が増え作業性が悪くなる。さらに、本発明のゲル状粘土の形状がスラリー状になるため、輸送コストが増加する。このため、水の添加量は粘土に対し１００重量％〜５０００重量％、好ましくは３００重量％〜１０００重量％である。
【００３３】
また、本発明に使用できる無機電解質としては、塩、塩基、酸の１種又は２種以上の混合物があげられる。
【００３４】
本発明に使用できる塩としては、塩化アルミニウム、塩化バリウム、塩化カルシウム、塩化カリウム、塩化リチウム、塩化マグネシウム、塩化アンモニウム、塩化ナトリウム、硝酸アルミニウム、硝酸バリウム、硝酸カルシウム、硝酸カリウム、硝酸リチウム、硝酸マグネシウム、硝酸アンモニウム、硝酸ナトリウム、硫酸アルミニウム、硫酸バリウム、硫酸カルシウム、硫酸カリウム、硫酸リチウム、硫酸マグネシウム、硫酸アンモニウム、硫酸ナトリウム、炭酸カルシウム、炭酸カリウム、炭酸リチウム、炭酸マグネシウム、炭酸水素アンモニウム、炭酸ナトリウム、燐酸カリウム、燐酸ナトリウムがあげられる。これ以外の塩は水に対する溶解度が低いために、溶解できなかった塩が残存し、極性有機溶剤中での増粘性は低下する。
【００３５】
また、本発明に使用できる塩基としては、水酸化カリウム、水酸化リチウム、水酸化ナトリウム、水酸化バリウム、水酸化カルシウムがあげられる。これ以外の塩は水に対する溶解度が低いために、溶解できなかった塩基が残存し、極性有機溶剤中での増粘性は低下する。
【００３６】
さらに、本発明に使用できる酸としては、塩酸、フッ化水素、硝酸、硫酸、燐酸があげられる。
【００３７】
上記無機電解質の添加量は、その添加量が少ないとアルコールのような極性有機溶剤中での増粘性は低下し、添加量を多くすると粘土に予め添加される水への溶解性が低下して溶解できなかった無機電解質が残存し、極性有機溶剤中での増粘性は低下する。このため粘土に対し０．１〜５０重量％、好ましくは５〜２５重量％である。
【００３８】
また、この発明にあっては、予め水に溶解させた所定量の無機電解質を粘土に添加、混合したのでは、アルコールのような極性有機溶剤中での増粘性の発現は見られず、凝集、沈殿してしまう。このため、配合順序は、予め水にて粘土を膨潤させた後に、無機電解質を添加、混合しなければならない。尚、ゲル状粘土の腐敗防止のために防腐剤を本発明のゲル状粘土に添加、混合しても差し支えない。
【００３９】
本発明のゲル状粘土をアルコールのような極性有機溶剤の増粘剤として使用するには、ゲル状粘土を極性有機溶剤に添加、混合することによって分散させる。ゲル状粘土の添加量は用途によっても異なるが、０．１重量％から１０重量％である。
【００４０】
本発明のゲル状粘土は、極性有機溶剤に分散させてゲル状粘土組成物とすることができる。極性有機溶剤としては、例えば、メタノール、エタノール、プロパノール等の低級１価アルコール類、エチレングリコール、プロピレングリコール、トリメチレングリコール、１．３-ブチレングリコール、ぺンタメチレングリコール、ジエチレングリコール、ポリエチレングリコール等の２価アルコール類、グリセリン等の３価アルコール類、Ｎ，Ｎ−ジメチルホルムアミド等のアミド類、アセトン、メチルエチルケトン、メチルイソブチルケトン等のケトン類、酢酸エチルのようなエステル類、メチルセロソルブ、エチルセロソルブ等のセロソルブ類、メチルカルビトール、エチルカルビトール等のカルビトール類、Ｎ−メチル -２-ピロリジノン等が挙げられる。
【００４１】
[実験例１]ゲル状粘土分散液の作製
乳鉢に水１０ｍｌとモンモリロナイト（（株）ホージュン製ベンゲルＨＶＰ）２．０ｇを添加、混合して水に膨潤した粘土を作製した。この膨潤した粘土にＮａＣｌを０．５ｇを添加、混合してゲル状粘土を作製した。次に、このゲル状粘土に粘土の固形分が２重量％になるように、プロピレングリコール（ＰＧ）９０ｍｌを添加して、分散機（日本精機製作所製エクセルオートホモジナイザー２５０）にて回転数１００００ｒｐｍ、１０分間分散して、ゲル状粘土のプロピレングリコール分散液を作製した。
※比較例A〜比較例 O
水１０ｍｌ、モンモリロナイト（（株）ホージュン製ベンゲルＨＶＰ）２．０ｇ、ＮａＣｌを無添加及び０．５ｇ、プロピレングリコール９０ｍｌを、上記実験例１以外の配合順序にて、乳鉢及び分散機を用いて比較例A から比較例O のプロピレングリコール分散液を作製した。
※粘性試験
上記ゲル状粘土及び比較例Aから比較例Oのプロピレングリコール分散液を２３℃に静置後、回転粘度計（東京計器（株）製Ｂ型粘度計）を用い、６ｒｐｍ及び６０ｒｐｍにおける見掛粘度（ mPa・ｓ）、チキソトロピー性（ TI値＝６ｒｐｍ/６０ｒｐｍ）を測定した。
※分散性試験
上記ゲル状粘土及び比較例Aから比較例Oのプロピレングリコール分散液を２３℃にて１週間静置し、その分散性を肉眼にて測定した。分散状態を以下の基準にて表した。
完全に分散:A、やや沈降：B、完全に沈降：C
その結果を表１に示す。
【００４２】
【表１】
2005126301.tif 000002
【００４３】
上記表１からも明らかなように、ゲル状粘土のプロピレングリコール分散液は、高い粘性、チキソトロピー性、良好な分散性を示した。実験例１以外の配合順序にて作製した比較例Aから比較例O のプロピレングリコール分散液は、殆どが分散直後で分離し、粘性も低い。
【００４４】
[実験例２ ]
乳鉢に水１０ｍｌとモンモリロナイト（（株）ホージュン製ベンゲルＨＶＰ）２．０ｇを添加、混合して水に膨潤した粘土を作製した。この膨潤した粘土にNaClを無添加、０．１ｇ、０．３ｇ、０．５ｇ、１．０ｇ、２．０ｇ添加、混合してゲル状粘土を作製した。次に、NaCl添加量の異なるゲル状粘土に粘土の固形分が２重量％になるように、メタノール、イソプロピルアルコール、プロピレングリコール９０mlを添加して、実験例１と同様な方法でゲル状粘土の極性有機溶剤分散液を作製し、粘性試験、分散性試験を行った。その結果を表２に示す。
【００４５】
【表２】
2005126301.tif 000003
【００４６】
表２からわかるように、ゲル状粘土の極性有機溶剤分散液の粘性、チキソトロピー性は NaClの添加量の増大とともに増加し、NaClの添加量が０．３ｇ並びに０．５ｇで最大値を示し、良好な分散性を示した。
【００４７】
[実験例３]
実験例２と同様な方法にて、水に膨潤した粘土を作製した。この膨潤した粘土にKCl 
、LiCl、NaCl、NH4Cl 、BaCl2、CaCl2 を無添加、０．１ｇ、０．３ｇ、０．５ｇ、１．０ｇを添加、混合してゲル状粘土を作製した。次に無機電解質の添加量の異なるゲル状粘土に粘土の固形分が２重量％になるように、プロピレングリコール９０ｍｌを添加して、実験例１と同様な方法でゲル状粘土のプロピレングリコール分散液を作製し、粘性試験、分散性試験を行った。その結果を表３に示す。
【００４８】
【表３】
2005126301.tif 000004
【００４９】
表３からわかるように、ゲル状粘土のプロピレングリコール分散液の粘性、チキソトロピー性は無機電解質の添加量の増大とともに増加し、１価の無機電解質では０．３ｇまたは０．５ｇの添加量で最大値を示し、良好な分散性を示した。２価の無機電解質では０．１ｇの添加量で最大値を示した。無機電解質の中では、LiCl 、NaClの粘性は高かった。
【００５０】
[実験例４]
実験例２と同様な方法にて、水に膨潤させた粘土を作製した。この膨潤した粘土にNaCl、 Na2CO3、 NaHCO3、Na2SO4、LiCl、 Li2CO3 を０．５ｇ添加、混合してゲル状粘土を作製した。このゲル状粘土に粘土の固形分が２重量％になるように、プロピレングリコール９０ｍｌに添加して、実験例１と同様な方法でゲル状粘土のプロピレングリコール分散液を作製し、粘性試験、分散性試験を行った。その結果を表４に示す。
【００５１】
【表４】
2005126301.tif 000005
【００５２】
この表４からもわかるように、塩化物の無機電解質において高い粘性、チキソトロピー性、良好な分散性を示した。
【００５３】
[実験例５]
実験例２と同様な方法にて、水に膨潤した粘土を作製した。この膨潤した粘土にNaClを０．３ｇ添加、混合してゲル状粘土を作製した。このゲル状粘土に粘土の固形分が２重量％になるように、メタノール、エタノール、イソプロピルアルコール、ブチルアルコール、オクチルアルコール、エチレングリコール、プロピレングリコール、ジエチレングルコール、ブタンジオール、ポリエチレングルコール、エチレングリコールジメチルエーテル、エチレングリコールジグリシジルエーテル、グリセリンのいずれかを９０ｍｌ添加して、実験例１と同様な方法でゲル状粘土の極性有機溶剤分散液を作製し、粘性試験、分散性試験を行った。その結果を表５に示す。
【００５４】
【表５】
2005126301.tif 000006
【００５５】
表５からもわかるように、低級１価アルコール、２価アルコール、３価アルコールにて高い粘性、チキソトロピー性、良好な分散性を示した。